【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
複数の連続スパンボンドポリエステル２成分繊維を含む不織ウェブを含む絶縁材料であって、前記複数の２成分繊維のそれぞれが、
ａ）芯の中の２０質量％〜８０質量％のポリ（エチレンテレフタレート）と、
ｂ）前記芯を包囲する鞘の中の８０質量％〜２０質量％のポリ（トリメチレンテレフタレート）と
を含み、質量％で表される前記量が前記複数の２成分繊維のそれぞれの全質量を基準とする、絶縁材料。
【請求項２】
前記不織ウェブが、１６０℃の植物油に４週間浸漬した後、少なくとも７０％である縦方向の破断点引張強さ保持率を有する、請求項１に記載の絶縁材料。
【請求項３】
前記不織ウェブが、１６０℃の植物油に４週間浸漬した後、少なくとも５５％である縦方向の伸び保持率を有する、請求項１に記載の絶縁材料。
【請求項４】
前記不織ウェブが２５ｇｓｍ〜５００ｇｓｍの範囲の坪量を有する、請求項１に記載の絶縁材料。
【請求項５】
前記不織ウェブがプレスまたはカレンダー加工される、請求項１に記載の絶縁材料。
【請求項６】
前記複数の２成分繊維のそれぞれが、
ａ）前記芯の中の２５質量％〜５０質量％のポリ（エチレンテレフタレート）と、
ｂ）前記芯を包囲する鞘の中の７５質量％〜５０質量％のポリ（トリメチレンテレフタレート）と
を含む、請求項１に記載の絶縁材料。
【請求項７】
前記複数の２成分繊維のそれぞれが、
ａ）前記芯の中の７５質量％のポリ（エチレンテレフタレート）と、
ｂ）前記芯を包囲する鞘の中の２５質量％のポリ（トリメチレンテレフタレート）と
を含む、請求項１に記載の絶縁材料。
【請求項８】
前記複数の２成分繊維のそれぞれが、
ａ）前記芯の中の５０質量％のポリ（エチレンテレフタレート）と、
ｂ）前記芯を包囲する鞘の中の５０質量％のポリ（トリメチレンテレフタレート）と
を含む、請求項１に記載の絶縁材料。
【請求項９】
クラフト紙および／または熱的に改善されたクラフト紙をさらに含む、請求項１に記載の絶縁材料。
【請求項１０】
誘電流体が含侵された不織ウェブを含む誘電材料であって、前記不織ウェブが複数の連続スパンボンドポリエステル２成分繊維を含み、前記複数の２成分繊維のそれぞれが、
ａ）芯の中の２０質量％〜８０質量％のポリ（エチレンテレフタレート）と、
ｂ）前記芯を包囲する鞘の中の８０質量％〜２０質量％のポリ（トリメチレンテレフタレート）と
を含み、質量％で表される前記量が前記複数の２成分繊維のそれぞれの全質量を基準とする、誘電材料。
【請求項１１】
前記不織ウェブが、１６０℃の植物油に４週間浸漬した後、少なくとも７０％である縦方向の破断点引張強さ保持率を有する、請求項１０に記載の誘電材料。
【請求項１２】
前記不織ウェブが、１６０℃の植物油に４週間浸漬した後、少なくとも５５％である縦方向の伸び保持率を有する、請求項１０に記載の誘電材料。
【請求項１３】
前記誘電流体がトリグリセリド油、ポリオールエステルを含む混合物、またはこれらの組み合わせを含み、
前記トリグリセリド油が植物油、植物油ベースの流体、藻類油、またはこれらの混合物を含み、
前記ポリオールエステルを含む混合物が、
ａ）ペンタエリトリトール、トリメチロールプロパン、ネオペンチルグリコール、またはこれらの組み合わせを含むポリオールと、
ｂ）脂肪酸部分を含む高オレイン酸大豆油に由来する脂肪酸エステルの混合物と
の反応から誘導され、前記高オレイン酸大豆油が、
ｉ）前記油中の脂肪酸部分の６５％よりも多いＣ１８：１含量と、
ｉｉ）前記油中の脂肪酸部分の２０％よりも少ないＣ１８：２およびＣ１８：３の合わせた含量と
を有する、請求項１０に記載の誘電材料。
【請求項１４】
誘電流体および絶縁材料を含む電気装置であって、
前記絶縁材料が、複数の連続スパンボンドポリエステル２成分繊維を含む不織ウェブを含み、前記複数の２成分繊維のそれぞれが、
ａ）芯の中の２０質量％〜８０質量％のポリ（エチレンテレフタレート）と、
ｂ）前記芯を包囲する鞘の中の８０質量％〜２０質量％のポリ（トリメチレンテレフタレート）と
を含み、質量％で表される前記量が前記複数の２成分繊維のそれぞれの全質量を基準とする、電気装置。
【請求項１５】
前記誘電流体がトリグリセリド油、ポリオールエステルを含む混合物、またはこれらの組み合わせを含み、
前記トリグリセリド油が植物油、植物油ベースの流体、藻類油、またはこれらの混合物を含み、
前記ポリオールエステルを含む混合物が、
ａ）ペンタエリトリトール、トリメチロールプロパン、ネオペンチルグリコール、またはこれらの組み合わせを含むポリオールと、
ｂ）脂肪酸部分を含む高オレイン酸大豆油に由来する脂肪酸エステルの混合物と
の反応から誘導され、前記高オレイン酸大豆油が、
ｉ）前記油中の脂肪酸部分の６５％よりも多いＣ１８：１含量と、
ｉｉ）前記油中の脂肪酸部分の２０％よりも少ないＣ１８：２およびＣ１８：３の合わせた含量と
を有する、請求項１４に記載の電気装置。
【手続補正２】
【補正対象書類名】明細書
【補正対象項目名】０１８８
【補正方法】変更
【補正の内容】
【０１８８】
表７のデータは、実施例のポリオールエステルの混合物が誘電流体として使用するために望ましい特性を有することを示す。実施例の流体の引火点および燃焼点は適切に高く、合成エステル組成物Ｍｉｄｅｌ（登録商標）７１３１よりも著しく高い。またこれらは、Ｍｉｄｅｌ（登録商標）７１３１および植物油ベースのＥｎｖｉｒｏｔｅｍｐ（登録商標）ＦＲ３（商標）よりも著しく低い水分含量を有する。比較例Ｎのポリオールエステル（トリメチロールプロパンと、商品大豆油に由来する脂肪酸部分のメチルエステルの混合物との反応から誘導される）と比べて、実施例３３の類似したポリオールエステル（トリメチロールプロパンと、高オレイン酸大豆油に由来する脂肪酸部分のメチルエステルの混合物との反応から誘導される）は、２５℃で測定した場合および１００℃で測定した場合の両方で、力率に関してより良好な電気特性を示す。比較例Ｎの流体の極めて高い力率は、誘電流体としてのその使用を除外するであろう。対照的に、実施例３３の流体の特徴は、誘電流体としての使用に適していることを示す。酸化安定性を反映するＯＳＩ値に関して、Ｅｎｖｉｒｏｔｅｍｐ（登録商標）ＦＲ３（商標）およびＭｉｄｅｌ（登録商標）７１３１流体はいずれも添加された酸化防止剤を含有するので、より意味のある比較は、実施例３２〜３６と比較例Ｎの誘電流体の間で行われる（これらの材料は添加された酸化防止剤を含有しなかったので）。実施例３２〜３６の流体は比較例Ｎよりも著しく長い誘導期（ｉｎｄｕｃｔｉｏｎ  ｐｅｒｉｏｄ）を実証し、これは、より高い不飽和部分の含量によって提供されるより大きい酸化安定性を反映する。
本発明のまた別の態様は、以下のとおりであってもよい。
〔１〕複数の連続スパンボンドポリエステル２成分繊維を含む不織ウェブを含む絶縁材料であって、前記複数の２成分繊維のそれぞれが、
ａ）芯の中の約２０質量％〜約８０質量％のポリ（エチレンテレフタレート）と、
ｂ）前記芯を包囲する鞘の中の約８０質量％〜約２０質量％のポリ（トリメチレンテレフタレート）と
を含み、質量％で表される前記量が前記複数の２成分繊維のそれぞれの全質量を基準とする、絶縁材料。
〔２〕前記不織ウェブが、約１６０℃の植物油に約４週間浸漬した後、少なくとも約７０％である縦方向の破断点引張強さ保持率を有する、前記〔１〕に記載の絶縁材料。
〔３〕前記不織ウェブが、約１６０℃の植物油に約４週間浸漬した後、少なくとも約５５％である縦方向の伸び保持率を有する、前記〔１〕に記載の絶縁材料。
〔４〕前記不織ウェブが約２５ｇｓｍ〜約５００ｇｓｍの範囲の坪量を有する、前記〔１〕に記載の絶縁材料。
〔５〕前記不織ウェブがプレスまたはカレンダー加工される、前記〔１〕に記載の絶縁材料。
〔６〕前記複数の２成分繊維のそれぞれが、
ａ）前記芯の中の約２５質量％〜約５０質量％のポリ（エチレンテレフタレート）と、
ｂ）前記芯を包囲する鞘の中の約７５質量％〜約５０質量％のポリ（トリメチレンテレフタレート）と
を含む、前記〔１〕に記載の絶縁材料。
〔７〕前記複数の２成分繊維のそれぞれが、
ａ）前記芯の中の７５質量％のポリ（エチレンテレフタレート）と、
ｂ）前記芯を包囲する鞘の中の２５質量％のポリ（トリメチレンテレフタレート）と
を含む、前記〔１〕に記載の絶縁材料。
〔８〕前記複数の２成分繊維のそれぞれが、
ａ）前記芯の中の５０質量％のポリ（エチレンテレフタレート）と、
ｂ）前記芯を包囲する鞘の中の５０質量％のポリ（トリメチレンテレフタレート）と
を含む、前記〔１〕に記載の絶縁材料。
〔９〕クラフト紙および／または熱的に改善されたクラフト紙をさらに含む、前記〔１〕に記載の絶縁材料。
〔１０〕少なくとも１０ｗｔ％の誘電流体が含侵された不織ウェブを含む誘電材料であって、前記不織ウェブが複数の連続スパンボンドポリエステル２成分繊維を含み、前記複数の２成分繊維のそれぞれが、
ａ）芯の中の約２０質量％〜約８０質量％のポリ（エチレンテレフタレート）と、
ｂ）前記芯を包囲する鞘の中の約８０質量％〜約２０質量％のポリ（トリメチレンテレフタレート）と
を含み、質量％で表される前記量が前記複数の２成分繊維のそれぞれの全質量を基準とする、誘電材料。
〔１１〕前記不織ウェブが、約１６０℃の植物油に約４週間浸漬した後、少なくとも約７０％である縦方向の破断点引張強さ保持率を有する、前記〔１０〕に記載の誘電材料。
〔１２〕前記不織ウェブが、約１６０℃の植物油に約４週間浸漬した後、少なくとも約５５％である縦方向の伸び保持率を有する、前記〔１０〕に記載の誘電材料。
〔１３〕前記誘電流体がトリグリセリド油、ポリオールエステルを含む混合物、またはこれらの組み合わせを含み、
前記トリグリセリド油が植物油、植物油ベースの流体、藻類油、またはこれらの混合物を含み、
前記ポリオールエステルを含む混合物が、
ａ）ペンタエリトリトール、トリメチロールプロパン、ネオペンチルグリコール、またはこれらの組み合わせを含むポリオールと、
ｂ）脂肪酸部分を含む高オレイン酸大豆油に由来する脂肪酸エステルの混合物と
の反応から誘導され、前記高オレイン酸大豆油が、
ｉ）前記油中の脂肪酸部分の６５％よりも多いＣ１８：１含量と、
ｉｉ）前記油中の脂肪酸部分の２０％よりも少ないＣ１８：２およびＣ１８：３の合わせた含量と
を有する、前記〔１０〕に記載の誘電材料。
〔１４〕誘電流体および絶縁材料を含む電気装置であって、
前記絶縁材料が、複数の連続スパンボンドポリエステル２成分繊維を含む不織ウェブを含み、前記複数の２成分繊維のそれぞれが、
ａ）芯の中の約２０質量％〜約８０質量％のポリ（エチレンテレフタレート）と、
ｂ）前記芯を包囲する鞘の中の約８０質量％〜約２０質量％のポリ（トリメチレンテレフタレート）と
を含み、質量％で表される前記量が前記複数の２成分繊維のそれぞれの全質量を基準とする、電気装置。
〔１５〕前記誘電流体がトリグリセリド油、ポリオールエステルを含む混合物、またはこれらの組み合わせを含み、
前記トリグリセリド油が植物油、植物油ベースの流体、藻類油、またはこれらの混合物を含み、
前記ポリオールエステルを含む混合物が、
ａ）ペンタエリトリトール、トリメチロールプロパン、ネオペンチルグリコール、またはこれらの組み合わせを含むポリオールと、
ｂ）脂肪酸部分を含む高オレイン酸大豆油に由来する脂肪酸エステルの混合物と
の反応から誘導され、前記高オレイン酸大豆油が、
ｉ）前記油中の脂肪酸部分の６５％よりも多いＣ１８：１含量と、
ｉｉ）前記油中の脂肪酸部分の２０％よりも少ないＣ１８：２およびＣ１８：３の合わせた含量と
を有する、前記〔１４〕に記載の電気装置。